(57)【要約】【目的】ラフィングエンドミルによる粗切削加工の高速化並びに長寿命化を達成することのできる硬質皮膜被覆ラフィングエンドミルを提供することを目的とする。【構成】周期律表の４ａ、５ａ、６ａ族の元素及びＡｌ、Ｓｉから選ばれる１種以上から選択された元素と、少なくともＮ、Ｃ、Ｏのうち１種以上より選択された元素とＢ元素を含む硬質皮膜を少なくとも１層以上被覆した硬質皮膜被覆高速度鋼製ラフィングエンドミルにおいて、該硬質皮膜の少なくとも１層は、Ｘ線光電子分光分析でＢとＮの結合エネルギーを含み、ＴｉとＯの結合エネルギーもしくはＣｒとＯの結合エネルギーのどちらかが認知される硬質皮膜であり、該高速度鋼の母材中に含まれるＶ及びＣｏが、重量％で３≦（Ｖ＋Ｃｏ）≦１１の範囲であることを特徴とする硬質皮膜被覆高速度鋼製ラフィングエンドミル。【選択図】なし【特許請求の範囲】
【請求項１】
周期律表の４ａ、５ａ、６ａ族の元素及びＡｌ、Ｓｉから選ばれる１種以上から選択された元素と、少なくともＮ、Ｃ、Ｏのうち１種以上より選択された元素とＢ元素を含む硬質皮膜を少なくとも１層以上被覆した硬質皮膜被覆高速度鋼製ラフィングエンドミルにおいて、該硬質皮膜の少なくとも１層は、Ｘ線光電子分光分析でＢとＮの結合エネルギーを含み、ＴｉとＯの結合エネルギーもしくはＣｒとＯの結合エネルギーのどちらかが認知される硬質皮膜であり、該高速度鋼の母材中に含まれるＶ及びＣｏが、重量％で３≦（Ｖ＋Ｃｏ）≦１１の範囲であることを特徴とする硬質皮膜被覆高速度鋼製ラフィングエンドミル。
【請求項２】
請求項１記載の硬質皮膜被覆高速度鋼製ラフィングエンドミルにおいて、該硬質皮膜内に含まれる結晶粒子の粒径を、粒子断面の面積を円の面積として置き換えた場合の直径である等価円直径として求めた場合に、最小結晶粒径が０．５ｎｍ以上、５０ｎｍ以下である結晶質相と、アモルファス相を含むことを特徴とする硬質皮膜被覆高速度鋼製ラフィングエンドミル。
【請求項３】
請求項１乃至請求項２に記載の硬質皮膜被覆高速度鋼製ラフィングエンドミルにおいて、該硬質皮膜はＸ線回折における回折強度が（２００）面で最大ピークを示し、その（２００）面の回折線が２θの半価幅で１．５度以上であることを特徴とする硬質皮膜被覆高速度鋼製ラフィングエンドミル。
【請求項４】
請求項１乃至請求項３記載の硬質皮膜被覆高速度鋼製ラフィングエンドミルにおいて、該硬質皮膜の少なくとも１層が、Ｂ元素と金属成分としてＴｉもしくはＣｒ、及びＴｉとＣｒを成分とする硬質皮膜であることを特徴とする硬質皮膜被覆高速度鋼製ラフィングエンドミル。
【請求項５】
請求項１乃至請求項４記載の硬質皮膜被覆高速度鋼製ラフィングエンドミルにおいて、該硬質皮膜とは別の少なくとも１層は金属元素として少なくともＡｌとＴｉを含み、非金属元素として少なくともＮを含むことを特徴とする硬質皮膜被覆高速度鋼製ラフィングエンドミル。
【請求項６】
請求項１記載の硬質皮膜被覆高速度鋼製ラフィングエンドミルにおいて、該高速度鋼の母材硬さがＨＲＣ６４以上、ＨＲＣ６８未満であることを特徴とする硬質皮膜被覆高速度鋼製ラフィングエンドミル。
【発明の詳細な説明】
【０００１】
【発明が属する技術分野】
本発明は、金型や機械構造部品に代表される金属材料等の切削加工において、主に粗削り用として用いられるエンドミル（以下、ラフィングエンドミルと呼ぶ。）に関する。
【０００２】
【従来の技術】
金型や機械構造部品に代表される金属材料等の粗加工用工具として、外周刃先部に連続して波状に形成された、波状切刃を有するラフィングエンドミルが使用されている。この波状切刃は、波状切刃のない直刃エンドミルと比べ切削加工時の切削応力が分散されるため、工具径に対する切込み量を大きくとることができ、荒削り加工に適する。このようにラフィングエンドミルは、通常の波状切刃を有しない直刃エンドミルによる切削加工よりも大きな衝撃力が刃先に加わると同時に、単位時間あたりの切屑排出量が多くなり、切屑が排出される波状切刃近傍の逃げ面側及びすくい面側は極めて高温にさらされる。そこで、ラフィングエンドミルの波状切刃近傍の工具摩耗を抑制するために、皮膜硬度がＨＶ（２００）０以上のＴｉＮ、ＴｉＣＮ等の硬質皮膜を被覆することも行なわれている。更に、例えば、特許第２５７６４００号に代表される従来のＴｉＮよりも皮膜硬度並びに耐酸化性の改善がなされたＴｉＡｌＮを被覆したラフィングエンドミル等も提案されている。しかしながら、更に近年の切削加工の分野では、粗切削加工の長寿命化並びにコスト低減のため、高能率化を目的とした高速加工及び被加工物の高硬度化等が求められており、これらＴｉＣＮ皮膜やＴｉＡｌＮ皮膜を被覆したラフィングエンドミルでは、これらの要求に対して満足される切削寿命は得られてはいない。
【０００３】
【発明が解決しようとする課題】
本発明者は、金属の粗加工におけるラフィングエンドミルの波状切刃近傍の逃げ面及びすくい面の損傷状態を注意深く解析した結果、工具逃げ面側では硬質皮膜内に酸素が拡散しており、皮膜最表面にＴｉとＯが結合した強度の低い酸化物を形成し、この強度の低い酸化物を起点とした硬質皮膜の脱落が繰り返されている事実を突き止めた。また、切屑の排出部となる工具すくい面側では被加工物である鉄と酸素が皮膜内部に拡散しており、この鉄と酸素が硬質皮膜の酸化を助長し摩耗が進行していた。以上のように、波状切刃先端近傍では著しく温度が上昇し、硬質皮膜の酸化と被加工物からの鉄の拡散並びに波状切刃逃げ面のアブレッシブ摩耗等が総合的に影響し、その結果工具切刃の欠損もしくはチッピングが発生し、切削工具の短寿命を招いていることが明らかとなった。従って、ラフィングエンドミルにおける切削加工の高能率化においては、波状切刃表面に被覆する硬質皮膜が高硬度で且つ高温環境下で優れた耐酸化性を有し、切削過程で被加工物から硬質皮膜内へ拡散する鉄に対して、親和性の低い硬質皮膜を被覆することにより、切削温度の上昇を抑制させる必要がある。また、工具母材としては、これら高硬度からなる硬質皮膜との密着性を維持するために靭性のある耐チッピング性に優れた母材とする必要がある。
【０００４】
本発明はこうした事情に鑑み、ラフィングエンドミルの波状切刃部表面に被覆する硬質皮膜は、高硬度であり且つ高温環境下で優れた耐酸化性を有することとし、また切削過程で被加工物から硬質皮膜内部に拡散する鉄に対して親和性の低い硬質皮膜を被覆することにより切削温度の上昇を抑制させる必要があると考えた。また同時に、極めて高硬度である硬質皮膜を被覆するため、ラフィングエンドミル母材と硬質皮膜との密着性を維持するために靭性のある耐チッピング性に優れかつ耐熱性に優れた母材とする必要があると考えた。これらの改善により、ラフィングエンドミルによる粗切削加工の高速化並びに長寿命化を達成することのできる硬質皮膜被覆ラフィングエンドミルの構成を提供することを課題とする。
【０００５】
【課題を解決するための手段】
これら課題を達成するための本発明は、周期律表の４ａ、５ａ、６ａ族の元素及びＡｌ、Ｓｉから選ばれる１種以上から選択された元素と、少なくともＮ、Ｃ、Ｏのうち１種以上より選択された元素とＢ元素を含む硬質皮膜を少なくとも１層以上被覆した硬質皮膜被覆高速度鋼製ラフィングエンドミルにおいて、該硬質皮膜の少なくとも１層は、Ｘ線光電子分光分析でＢとＮの結合エネルギーを含み、ＴｉとＯの結合エネルギーもしくはＣｒとＯの結合エネルギーのどちらかが認知される硬質皮膜であり、該高速度鋼の母材中に含まれるＶ及びＣｏが、重量％で３≦（Ｖ＋Ｃｏ）≦１１の範囲であることを特徴とする硬質皮膜被覆高速度鋼製ラフィングエンドミルである。
【０００６】
【発明の実施の形態】
ラフィングエンドミルによる粗切削加工の高速化並びに長寿命化を達成する為には、上述した通り、ラフィングエンドミルの波状切刃部表面に被覆する硬質皮膜は、高硬度であり、且つ、高温環境下で優れた耐酸化性を有すること、並びに切削過程で被加工物から硬質皮膜内部に拡散する鉄に対して親和性の低い硬質皮膜を被覆することにより、切削温度の上昇を抑制させる必要がある。また同時に、極めて高硬度である硬質皮膜を被覆するため、ラフィングエンドミル母材と硬質皮膜との密着性を維持するために靭性のある耐チッピング性に優れ、且つ、耐熱性に優れた母材とすることが重要である。その手段として、該高速度鋼の母材中に含まれるＶ及びＣｏが、重量％で３≦（Ｖ＋Ｃｏ）≦１１の範囲にすることが極めて有効である。上記該硬質皮膜は、皮膜硬度並びに高温環境下における耐酸化性に優れ、また被加工物中の鉄に対して、親和性が低く、潤滑作用を併せ持っているため、切削温度の上昇を抑制する作用を有する。これは該硬質皮膜内にＢＮとして存在することにより、高温環境下で該硬質皮膜最表面のＢＮ結合が、ＢとＯの結合に変わり、緻密で強度の高いＢ酸化物を硬質皮膜最表面に形成し、この緻密で強度の高いＢ酸化物がその後の酸化防止層として作用するためである。また同時に、緻密で強度の高いＢ酸化物は動的な酸化環境下においても、該硬質皮膜と剥離し難く酸化を抑制する。更に、硬質皮膜の高温環境下における軟化は、酸素の拡散に起因するため、耐酸化性に著しく優れる本発明皮膜は高温硬度に関しても著しく改善されるものである。更に、硬質皮膜内にＢＮとして存在する場合の利点として、鉄に対して極めて親和性が低いことである。このことにより、被加工物である鉄に対して優れた摩擦特性を示し、切削温度の上昇を抑制する。更に、硬質皮膜の高硬度化に対しても、硬質皮膜内にＢＮとして存在する場合、硬質皮膜格子内の内部応力を高め、硬質皮膜を著しく高硬度化させる。しかしながら、高硬度化されると同時に、硬質皮膜内に残留する圧縮応力も高くなってしまうため、硬質皮膜との密着性を維持するために靭性のある耐チッピング性に優れた母材とし、同時に耐熱性を付与することが必要である。そこで、母材中に含まれるＶ及びＣｏを、重量％で３≦（Ｖ＋Ｃｏ）≦１１の範囲に限定する必要がある。この範囲であれば、上記硬質皮膜内に発生する残留圧縮応力に対しても、母材内部で緩和することが可能であり密着性に優れ、上記該硬質皮膜の優れた耐酸化性と高硬度である特性を充分に発揮することができる。また、母材中のＶとＣｏが上記範囲を満足する場合、該硬質皮膜を被覆した場合の母材硬度と靭性のバランスが良く、また高速度鋼中のマトリックスの耐熱強度も優れる。これらの構成により、ラフィングエンドミルによる粗切削加工の高速化並びに長寿命化を達成することが可能となる。
【０００７】
硬質皮膜としては、該硬質皮膜内に最小結晶粒径が０．５ｎｍ以上、５０ｎｍ以下である結晶質相と、アモルファス相を含み、更に、該硬質皮膜はＸ線回折における回折強度が（２００）面で最大ピークを示し、その（２００）面の回折線が２θの半価幅で１．５度以上であることとする。更に好ましくは、該硬質皮膜の少なくとも１層が、Ｂ元素と金属成分としてＴｉもしくはＣｒ、及びＴｉとＣｒを主成分とする硬質皮膜であり、該硬質皮膜とは別の少なくとも１層は金属元素として少なくともＡｌとＴｉを含み、非金属元素として少なくともＮを含む硬質皮膜を用いることがより好ましい。
【０００８】
このような構成を採用することで、ラフィングエンドミルの波状切刃部表面に被覆する硬質皮膜は、高硬度であり且つ高温環境下で優れた耐酸化性を有し、並びに切削過程で被加工物から硬質皮膜内部に拡散する鉄に対して親和性の低い硬質皮膜となり、切削温度の上昇を抑制させることが可能となる。しかしながら、これら硬質皮膜の改善とともに、ラフィングエンドミル母材中の（Ｖ＋Ｃｏ）重量％含有量に関しても最適化を行う必要があり、極めて高硬度を有する硬質皮膜を被覆した場合にも、硬質皮膜内に発生する残留圧縮応力が母材内部で緩和され、高靭性であり耐チッピング性に優れ、また耐熱性をも併せ持った被覆ラフィングエンドミルが得られる。これらの改善により、ラフィングエンドミルによる粗切削加工の高速化並びに長寿命化が達成され、従来技術の課題を解決するに至った。
【０００９】
本発明である硬質皮膜を被覆したラフィングエンドミル母材として用いる高速度鋼は、上述したように、母材中に含まれるＶ及びＣｏが、重量％で３≦（Ｖ＋Ｃｏ）≦１１の範囲である必要がある。母材中のＶ及びＣｏは高速度鋼の硬度及び耐熱強度を決定する添加元素であると同時に靭性と耐摩耗性を決定する添加元素でもある。３重量％未満の場合は、高温環境下における母材強度が十分ではなく、工具寿命は不安定であった。これは、切削過程において波状切刃逃げ面側へ塑性変形を生じるためである。一方、１１重量％を越える場合は、該硬質皮膜内に発生する残留圧縮応力の緩和が不十分であり、密着性が十分ではなく、微細な皮膜剥離が発生する場合があり、波状切刃の山部にチッピングや欠けが発生してしまい短寿命を招いた。これらの結果より、本発明である該硬質皮膜と該ラフィングエンドミル母材への密着強度を考慮した結果、高速度鋼中のＶとＣｏの含有量を上記範囲内に決定した。また、該硬質皮膜中にＢとＮの結合が確認されない場合、上述したように皮膜硬度、耐酸化性並びに潤滑特性ともに十分ではなく、従来課題を解決するには至らなかった。また、ＢとＮの結合エネルギーは認められるが、ＴｉとＯの結合エネルギーとＣｒとＯの結合エネルギーの何れも認められない場合は、潤滑特性が十分ではなく、切削温度の上昇を抑制するには至らなかった。
【００１０】
本発明の高速度鋼は、母材硬さがＨＲＣ６４以上、ＨＲＣ６８未満であることが好ましい。母材硬度がＨＲＣ６４未満となる場合、過酷な切削環境下において波状切刃の山部が逃げ面側へ塑性変形を伴った摩耗進行も確認され、刃先強度が十分ではなく好ましくない。また、ＨＲＣ６８を超える場合は、該硬質皮膜内に発生する残留圧縮応力の緩和が不十分であり、微細な皮膜剥離が発生する場合が確認され、好ましくない。硬質皮膜は、該硬質皮膜内に最小結晶粒径が０．５ｎｍ以上、５０ｎｍ以下である結晶質相と、アモルファス相を含むことが望ましい。硬質皮膜内の最小結晶粒径が０．５ｎｍ以上、５０ｎｍ以下となる場合、皮膜硬度が高く、且つ高温硬度も著しく改善され、更に耐摩耗性に優れ好ましい。また、同時にアモルファス相を含む場合は、結晶と結晶の界面のような明瞭な結晶粒界がない為、結晶粒界を介して進行する酸素の拡散抑制に効果的であり、より好ましい。本硬質皮膜は、（２００）面に強く配向した場合が最も皮膜内の格子欠陥が少なく、高密度であり耐酸化性に優れることより（２００）面に最大のピーク強度をもつことが好ましい。更にその半価幅が１．５度以上の広がりを有する場合、皮膜硬度並びに耐酸化性改善への寄与が大きく好ましい。本硬質皮膜の少なくとも１層が、Ｂ元素と金属成分としてＴｉもしくはＣｒ、及びＴｉとＣｒを成分とする硬質皮膜であることが更に好ましい。Ｂ元素と、金属成分として、ＴｉもしくはＣｒ、及びＴｉとＣｒ、より構成される場合、皮膜硬度、耐酸化性並びに摺動特性のバランスに優れ、更に好ましい。
【００１１】
上記、該硬質皮膜は該ラフィングエンドミル被覆母材と優れた密着性、皮膜硬度及び耐酸化性を有すものの、母材との密着性を更に改善し、切削寿命を安定化させるために、他層と組み合わせることも可能であり、好ましい。この特性を満足できる硬質皮膜として、金属元素として少なくともＡｌとＴｉを含み、非金属元素として少なくともＮを含む硬質皮膜である。更に、硬質皮膜の母材への密着性を改善し、切削寿命を延ばすために、被覆前後に波状切刃近傍のバリやカエリ、及び被覆中に付着したドロップレット等の欠陥をショットブラスト等の機械的処理により除去することも好ましい。以下、本発明を実施例に基づいて説明するが、下記実施例は本発明を限定するものではなく、本発明主旨に基づき適宜変更を施すことは何れも本発明の技術的範囲に含まれるものである。
【００１２】
【実施例】
本発明の硬質皮膜被覆高速度鋼製ラフィングエンドミルは、その被覆方法については，特に限定されるものではないが，被覆母材への熱影響、工具の疲労強度、皮膜の密着性等を考慮した場合、比較的低温で被覆でき、被覆した皮膜に適度な圧縮応力が残留するアーク放電方式イオンプレーティング法による被覆処理を行なった。アークイオンプレーティング装置を用い、金属成分の蒸発源である各種合金製ターゲット、並びに反応ガスであるＮ２ガス、ＣＨ４ガス、Ａｒ＋Ｏ２混合ガス、Ｂ３Ｎ３Ｈ６ガスから目的の皮膜が得られるものを選択し，被覆母材温度４００℃，反応ガス圧力３．０Ｐａの条件下にて、被覆母材である各種高速度工具鋼製外径１２ｍｍの４刃ラフィングエンドミルにバイアス電圧−１５０Ｖを印加して、全皮膜の厚みが４μｍとなるように被覆処理を行った。硬質皮膜中へのＢ添加に関しては、金属ターゲット内に予め所定量添加した合金ターゲットを用いる場合と、被覆中にＢ含有気体を真空容器内に導入する場合においても可能である。更に必要に応じ予め、アークイオンプレーティング法によりＴｉＡｌＮ系皮膜を被覆した後、該硬質皮膜を被覆した。
【００１３】
【表１】
2004009268.tif 000002
【００１４】
表１において、組成の定量分析にはエネルギー分散型Ｘ線分光法、オージェ光電子分光法及び電子線エネルギーロス分光法により総合的に決定した。また、Ｘ線光電子分光分析によるＢとＮの結合エネルギー、ＴｉとＯの結合エネルギー、ＣｒとＯの結合エネルギーの定性分析には、硬質皮膜表面を１０分間Ａｒイオンミーリング後ＳｉＯ２換算で表面から約２０ｎｍ除去に行なった。分析結果を表１に併記する。該硬質皮膜内のアモルファス相の定性分析及び結晶質相からなる最小結晶粒径の測定は、硬質皮膜断面を透過型電子顕微鏡によりランダムに選択した視野の断面写真より行なった。表１に透過型電子顕微鏡による断面写真から実測した結晶質相からなる最小結晶粒径を併記する。結晶粒径の実測方法は、断面写真から断面の面積を円の面積として置き換えた場合の直径である等価円直径により求めた。
【００１５】
得られた本発明例を用い、次に示す切削条件にて、刃先の欠けないしは摩耗等により工具が切削不能となるまで加工を行い、その時の切削長を工具寿命とした。工具：４枚刃ラフィングエンドミル、外径１２ｍｍ
切削方法：側面切削ダウンカット
被削材：ＳＫＤ６１ＨＲＣ２０
切込み：Ａｄ１８ｍｍ×Ｒｄ１０ｍｍ
切削速度：７０ｍ／ｍｉｎ
送り：０．１ｍｍ／ｔｏｏｔｈ
切削油：エアーブロー
表１に本発例及び比較例の詳細及びその切削結果を示す。また、併せて同一切削条件で加工した従来例についても表２に示す。
【００１６】
【表２】
2004009268.tif 000003
【００１７】
表１に示す本発明例は、従来例に比して安定した切削寿命が得られている。以下本発明例の詳細について述べる。表１に示す各組成の透過型電子顕微鏡による格子像観察結果から、本発明例の硬質皮膜内には何れも皮膜全体のＢ含有量よりもＢ含有量が多いアモルファス相が確認された。図１に本発明例１の硬質皮膜のＸ線光電子分光分析によるＴｉの２ｐ軌道から得られる結合エネルギーを示し、少なくともＴｉとＮ、ＴｉとＯの結合エネルギーが確認された。図２に本発明例１の硬質皮膜のＸ線光電子分光分析によるＢの１ｓ軌道から得られる結合エネルギーを示し、少なくともＢとＮの結合エネルギーが確認された。図３に本発明例６の硬質皮膜のＸ線光電子分光分析によるＣｒの２ｐ軌道から得られる結合エネルギーを示し、少なくともＣｒとＮ、ＣｒとＯの結合エネルギーが確認された。
本発明例１、２、３はそれぞれ母材の（Ｖ＋Ｃｏ）重量％の合計が異なる場合の本発明例であるが従来例に比べ、切削寿命が長い。一方比較例１５、１６に母材中の（Ｖ＋Ｃｏ）重量％の合計が２．５重量％の場合と１２．１重量％の場合の比較例を示す。母材中の（Ｖ＋Ｃｏ）重量％の合計が２．５重量％の場合、波状切刃の逃げ面側へ塑性変形を生じ、母材強度が十分ではなく、チッピングが多発した。母材中の（Ｖ＋Ｃｏ）重量％の合計が１２．１重量％の場合は、微小な硬質皮膜剥離が観察され、高硬度を有する該硬質皮膜との密着性が悪く、不安定な摩耗状態であり、本発明である該硬質皮膜の特性を十分に発揮できなかった。したがって、ラフィングエンドミルによる粗切削加工においては硬質皮膜により、被覆母材の影響がかなり大きいことが明らかである。本発明例４は母材の硬度がＨＲＣ６３．８であるが従来例に比べ切削寿命が長い。本発明例５は本発明である（ＴｉＳｉ）（ＮＯＢ）の場合であるが、従来例に比べ切削寿命が長い。本発明例６は本発明である該硬質皮膜の成分がＣｒである（ＣｒＳｉ）（ＣＮＯＢ）の場合であるが従来例に比べ切削寿命が長い。本発明例７は（ＣｒＴｉ）（ＮＯＢ）の場合であるが、従来例に比べ切削寿命が長い。本発明例８は本発明である該硬質皮膜単一層の場合であるが、従来例に比べ切削寿命が長いものの、（ＴｉＡｌ）Ｎ系皮膜等と組み合わせた多層膜がより好ましいといえる。本発明例９はＴｉ（ＣＮＯ）皮膜との多層膜であるが、従来例に比べ切削寿命が長い。本発明例１０は本発明である該硬質皮膜の最強強度を示す面指数が（１１１）面の場合であるが従来例に比べて切削寿命に優れるものの、（２００）面に最も強く配向する硬質皮膜がより好ましい。本発明例１１は（ＣｒＡｌＳｉ）（ＮＯＢ）皮膜との多層膜であるが従来例に比べ切削寿命が長い。本発明例１２は本発明である該硬質皮膜内の結晶質相の最小結晶粒径が５４ｎｍの場合であるが、従来例に比べて切削寿命に優れるものの、５０ｎｍ以下がより好ましいといえる。本発明例１３は該硬質皮膜のＸ線回折から得られる（２００）面の半価幅が１．５度未満の場合であるが従来例に比べて切削寿命が長いが１．５度以上がより好ましいといえる。本発明例１４は、被覆時にＢ気体を用いた場合の事例であり、該硬質皮膜はＴｉとＢのみからなる場合であるが従来例に比べ切削寿命が長い。
【００１８】
【発明の効果】
以上の如く、本発明の硬質皮膜被覆高速度鋼製ラフィングエンドミルは、従来の硬質皮膜被覆高速度鋼製ラフィングエンドミルに比べ、波状切刃表面に被覆する硬質皮膜が高硬度で且つ高温環境下で優れた耐酸化性を有し、切削過程で被加工物から硬質皮膜内へ拡散する鉄に対して、親和性の低い硬質皮膜であるため、切削温度の上昇を抑制させる効果を有する。またこれらの効果は、ラフィングエンドミル母材の最適な（Ｖ＋Ｃｏ）含有量に規定する必要があり、高靭性で耐チッピング性に優れた母材とし、高硬度硬質皮膜の残留圧縮応力を母材内部で緩和し、密着性に優れる。これらの改善により、波状切刃の山部のチッピング、欠けもしくは皮膜剥離等に起因した異常摩耗を著しく抑制することが可能となり、ラフィングエンドミルによる粗切削加工の高速化並びに長寿命化により、生産性向上並びにコスト低減に極めて有効である。
【図面の簡単な説明】
【図１】図１は、本発明例１のＸ線光電子分光分析によるＴｉの結合エネルギーを示す。
【図２】図２は、本発明例１のＸ線光電子分光分析によるＢの結合エネルギーを示す。
【図３】図３は、本発明例６のＸ線光電子分光分析によるＣｒの結合エネルギーを示す。
【図１】
2004009268.tif 000004
【図２】
2004009268.tif 000005
【図３】
2004009268.tif 000006